6 － 하이드 록 시 － 2 － 나프 토산 단위 ( 27 몰 ％), p － 하이드 록 시 벤조산 단위 ( 73 몰 ％) 로 이루어지 는 서모 트 로 픽 액정 폴리에스테르 를 , 단축 압출기 를 사용 하 여 , 280 ∼ 300 ℃ 로 가열 혼련 하 였 다 . 그 후 , 직경 40 ㎜, 슬릿 간격 0 . 6 ㎜ 의 인플레이션 다이 로 압출 하 여 , 두께 50 ㎛ 의 열가소성 액정 폴리머 필름 을 얻 었 다 . 이 열 가소 성 액정 폴리머 필름 의 융점 ( Tm ) 은 283 ℃, 열변 형 온도 ( Tdef ) 는 230 ℃ 였 다 .